(57)【要約】  【課題】  優れた耐候性を有し、靱性などの機械特性が改良された二軸配向ポリアリーレンスルフィドフィルムを提供する。  【解決手段】  ポリアリーレンスルフィドを含む熱可塑性樹脂にカーボンブラックを含有したフィルムであって、該フィルム中にカーボンブラックが平均分散径５０〜９００ｎｍで分散していることを特徴とする二軸配向ポリアリーレンスルフィドフィルムであることを骨子とする。【選択図】なし【特許請求の範囲】
【請求項１】
ポリアリーレンスルフィドを含む熱可塑性樹脂にカーボンブラックを含有したフィルムにおいて、該フィルム中にカーボンブラックが平均二次粒子径５０ｎｍ〜９００ｎｍで分散しており、フィルム面方向の少なくとも１つの方向において引張試験でのＦ４０値が１５０Ｍｐａ以上であることを特徴とする二軸配向ポリアリーレンスルフィドフィルム。
【請求項２】
カーボンブラックを０．１重量％〜１０重量％含むことを特徴とする請求項１に記載の二軸配向ポリアリーレンスルフィドフィルム。
【請求項３】
カーボンブラックの平均一次粒子径が１００ｎｍ以下であることを特徴とする請求項１または２に記載の二軸配向ポリアリーレンスルフィドフィルム。
【請求項４】
カーボンブラックがファーネスブラックあるいはアセチレンブラックであることを特徴とする請求項１〜３のいずれかに記載の二軸配向ポリアリーレンスルフィドフィルム。
【請求項５】
フィルムの長手方向および幅方向における超音波の伝搬速度の平均値が１．３〜２．５ｋｍ／ｓｅｃであることを特徴とする請求項１〜４のいずれかに記載の二軸配向ポリアリーレンスルフィドフィルム。
【請求項６】
ポリアリーレンスルフィドがポリフェニレンスルフィドである請求項１〜５のいずれかに記載の二軸配向ポリアリーレンスルフィドフィルム。
【請求項７】
結晶化度（χｃ）が３９％以上であることを特徴とする請求項１〜６の何れかに記載の二軸配向ポリアリーレンスルフィドフィルム。
【発明の詳細な説明】
【技術分野】
【０００１】
本発明は、太陽電池用材料、電気絶縁材料、成形材料、回路基板材料、回路・光学部材などの工程・離型フィルムや保護フィルム、リチウムイオン電池材料、燃料電池材料などに好適に用いられるカーボンブラックが内部に分散された二軸配向ポリアリーレンスルフィドフィルムに関する。
【背景技術】
【０００２】
ポリフェニレンスルフィド（以下ＰＰＳと略す）は、耐熱性、耐加水分解性、バリア性、耐薬品性、電気絶縁性などに優れ、エンジニアリングプラスチックとしては好適な性質を有している。近年、フィルム化されたＰＰＳが各種電気・電子部品、機械部品および自動車部品などへ適用されている。
【０００３】
ところで近年、地球温暖化の原因となる石油エネルギーに代わるエネルギー手段として、太陽電池が注目を浴びており、太陽電池の効率を向上させるための要求も高まっており、自然環境に対する耐久性（耐候性）向上も要求されているが、公知のＰＰＳフィルムはフィルムが劣化するなどでその適用が困難であった。またＰＰＳフィルムは靱性が不足しており加工時に曲げなどを必要とする給湯器モーター用電気絶縁材料や、ハイブリッド車などに使用されるカーエアコン用モーターや駆動モーター用などの電気絶縁材料用途や金型を加熱し圧空および真空法などを施す成型材料などでは加工時に割れが生じ易く、その適用には限界があった。
【０００４】
このような課題を解決するために、例えば、特許文献１ではポリフェニレンスルフィドにカーボンブラックを添加し耐候性の向上を行う提案がされているが、該フィルムは破断伸度が低く靱性が不足しており、加工時に曲げなどを必要とするモーター用電気絶縁材料や金型成型材料などでは加工時に割れが生じ安く、機械特性としては不十分であった。また、改善されたとはいえ耐候性のレベルも十分とはいえなかった。他方、特許文献２ではポリフェニレンスルフィドに粒子としてカーボンブラックを添加して二軸配向させたフィルムが提案されているがカーボンブラックは滑材用粒子として利用されるだけであって、滑材である一定以上の大きさが要求されるため、耐候性の改善としても不十分であり、また、靱性などの機械特性の改善としても不十分であった。
【先行技術文献】
【特許文献】
【０００５】
【特許文献１】特開昭５９−１００１３９号公報
【特許文献２】特開２００２−２０５０８号公報
【発明の概要】
【発明が解決しようとする課題】
【０００６】
本発明の課題とするところは、優れた耐候性を有し、靱性などの機械特性が改良された二軸配向ポリアリーレンスルフィドフィルムを提供するところにある。
【課題を解決するための手段】
【０００７】
上記課題を達成するため、本発明は、次のような構成を有する。すなわち、ポリアリーレンスルフィドを含む熱可塑性樹脂にカーボンブラックを含有したフィルムであって、該フィルム中にカーボンブラックが平均分散径５０〜９００ｎｍで分散していることを特徴とする二軸配向ポリアリーレンスルフィドフィルムを骨子とする。
【発明の効果】
【０００８】
本発明によれば、耐候性が向上し、靱性などの機械特性が改善されたポリアリーレンスルフィドフィルムを得ることができる。機械特性が改善されることで成形加工性も改善され、太陽電池用材料、電気絶縁材料、成形材料、回路基板材料、回路・光学部材などの工程・離型フィルムや保護フィルム、リチウムイオン電池材料、燃料電池材料など各種工業材料用フィルム、詳しくは太陽電池バックシート用、各種モーターに用いられる電気絶縁材料、金型による成型材料など多くの用途に好適に使用できる。
【発明を実施するための形態】
【０００９】
以下、本発明の二軸配向積層フィルムについて説明する。
本発明の二軸配向ポリアリーレンスルフィドフィルムは平均二次粒子径５０〜９００ｎｍのカーボンブラックが分散されている。好ましいカーボンブラックの平均二次粒子径は８０〜７００ｎｍ、さらに好ましくは１００〜５００ｎｍである。カーボンブラックを平均二次粒子径５０〜９００ｎｍ範囲で分散せしめることでＰＰＳ本来の耐熱性、耐薬品性、電気特性などを維持しながら、延伸されたフィルムとすることと相まって格段に耐候性や機械特性が改良され、特に引張破断伸度の著しい向上をはかることができる。その結果、耐候性と成形加工性の優れたフィルムとできる。カーボンブラックの平均二次粒子径が５０ｎｍ未満であると、機械特性の改善による成形加工性を付与できないことがある。また、平均二次粒子径が９００ｎｍより大きいと、耐候性の向上が不十分であったり、引張破断伸度は小さく成形加工性としても不十分であり、また、延伸中にフィルム破れが発生したりすることがある。
【００１０】
本発明の作用は必ずしも明らかではないが、次のように推定している。つまり、ポリアリーレンスルフィドは延伸工程中、カーボンブラックを基点に縦あるいは横に延伸され、その結果ポリアリーレンスルフィドの分子鎖の配向がいっそう高まり、未延伸である場合よりも耐候性が飛躍的に向上し、また、破断伸度が改善される。カーボンブラックが高度に分散された態様であるときその効果は一層顕著に表れたフィルムを得ることが可能となる。  本発明でいうカーボンブラックの平均二次粒子径は、次のように求められる。フィルムを（ア）長手方向に平行かつフィルム面に垂直な方向、（イ）幅方向に平行かつフィルム面に垂直な方向、（ウ）フィルム面に対して平行な方向に切断した面のそれぞれでカーボンブラックの平均二次粒子径を求め、これらを平均して求める。（ア）〜（ウ）の各面における二次粒子径の測定は、超薄切片法で作製された試料を透過型電子顕微鏡を用いて、加圧電圧１００ｋＶの条件下で観察し、任意の倍率（通常１万倍程度である）で写真を撮影して、得られた写真をイメージアナライザーに画像として取り込み、必要に応じて、画像処理を行う。上記（ア）〜（ウ）の各面毎に任意の１００個のカーボンブラック相（画面中、他のカーボンブラックとはつながっておらずにフィルム中に存在する一次粒子または一次粒子が互いにつながって形成された凝集体（二次粒子））について、最長径（ｌａ）と最長径の軸に直交する軸における径（ｌｂ）との平均値｛（ｌａ＋ｌｂ）／２｝を二次粒子径としてそれぞれ測定し、その平均値を各面での平均二次粒子径とする。
【００１１】
カーボンブラックは、耐候性および機械特性をより一層優れたものとできるので、フィルム中にはポリアリーレンスルフィド樹脂とカーボンブラックとの和を１００重量％とした場合にカーボンブラックが０．１〜１０重量％含むことが好ましい。下限としては、０．１重量％以上であることがより好ましく、１重量％以上であることが特に好ましい。また、上限としては、８重量％以下であることがより好ましく、５重量％以下であることが特に好ましい。カーボンブラックの含有量が少ないとき、耐候性の向上および機械特性の改良効果が得られ難い場合があり、多いときには粗大な粒子が発生しやすく、製膜性に悪影響が発生する場合がある。
【００１２】
本発明に用いるカーボンブラックの種類としては、その製造方法によって区別されファーネスブラック、アセチレンブラック、サーマルブラック、ケッチェンブラックなどが例示でき、なかでも、アセチレンブラックやファーネスブラックは一次粒子径が小さく、ポリアリーレンスルフィド中に二次粒子として適度なサイズで分散し、ポリアリーレンスルフィド分子鎖の延伸配向を高める作用が機械特性の改良に有利であるので好ましい。他方、サーマルブラックは一次粒子径が比較的大きいものが多く、またケッチェンブラックは一次粒子がブドウ房状に連なり凝集しやすいなどの特徴から、ポリアリーレンスルフィド樹脂へ分散させた場合において平均二次粒子径が大きくなりやすく、本発明の効果を得られ難い場合がある。これらカーボンブラックは、１種類あるいは２種以上を組み合わせて使用することができる。
【００１３】
本発明に用いるカーボンブラックのＤＢＰ（ｎ−ジブチルフタレート）吸油量は、好ましく３０〜４００ｍｌ／１００ｇ、より好ましくは８０〜３５０ｍｌ／１００ｇ、さらに好ましくは１００〜３００ｍｌ／１００ｇである。ＤＢＰ吸油量が低すぎるカーボンブラックを用いると、粗大粒子が発生しやすく機械特性の改善に不利であったり、製膜時の延伸工程で破れが発生する場合がある。他方、ＤＢＰ吸油量が高すぎる場合は、フィルムが導電性を持つことが多く絶縁用途に用いることができないなど用途に制限が生じることがある。勿論、ＤＢＰ吸油量が異なる２種以上のカーボンブラックを組み合わせて使用することもできる。
【００１４】
ＤＢＰ吸油量は、カーボンブラック１００ｇ当りに包含される油のｍｌ数であり、常法に従って、ジブチルフタレートアブソープトメータを用いて測定することができる。より具体的に、ＤＢＰ吸油量は、ＡＳＴＭ Ｄ２４１４に規定された方法に従って測定することができる。測定装置(Absorptometer)のチャンバー内にカーボンブラックを入れ、該チャンバー内に、一定速度でＤＢＰを加える。ＤＢＰを吸収するに従い、カーボンブラックの粘度は上昇するが、その粘度がある程度に達した時までに吸収したＤＢＰの量に基づいてＤＢＰ吸油量を算出する。
【００１５】
本発明に用いるカーボンブラックの平均一次粒子径（ｄ50；電子顕微鏡測定）は、１００ｎｍ以下であることが望ましい。好ましくは８０ｎｍ以下、さらに好ましくは６０ｎｍ以下である。平均一次粒子径が１００ｎｍを越える場合には粗大粒子が発生しやすく、機械特性の改善および耐候性の向上効果が得られ難い場合がある。下限については特に限定はないが、入手が容易であることから１０ｎｍ以上のものを用いることが一般的である。
【００１６】
本発明において、カーボンブラックをポリアリーレンスルフィドに含有せしめる時期は、特に限定されないが、ポリアリーレンスルフィドとカーボンブラックの混合物を予備溶融混練（ペレタイズ）してマスターチップ化する方法や、溶融押出時に混合して溶融混練させる方法などがある。予備溶融混練を行うと高い分散性を実現できるので、二軸押出機などのせん断応力のかかる高せん断混合機を用いて予備混練してマスターチップ化する方法が好ましく例示される。特に、溶融押出前に、ポリアリーレンスルフィドとカーボンブラックの混合物を予備溶融混練（ペレタイズ）してマスターチップ化する方法が好ましい。もちろん本発明の効果を阻害しない範囲において、熱安定剤、酸化防止剤、紫外線吸収剤、帯電防止剤、難燃剤、顔料、染料、脂肪酸エステルおよびワックスなどの有機滑剤などが含有されていてもよい。
【００１７】
本発明に用いるポリアリーレンスルフィドとは、−（Ａｒ−Ｓ）−の繰り返し単位を有するホモポリマーあるいはコポリマーである。Ａｒとしては下記の式（Ａ）〜式（Ｋ）などで表される構成単位などが挙げられる。
【００１８】
【化１】
2011089111.tif 000002
【００１９】
（Ｒ１，Ｒ２は、水素、アルキル基、アルコキシ基、ハロゲン基から選ばれた置換基であり、Ｒ１とＲ２は同一でも異なっていてもよい。）
アリーレン基としては、フェニル基が好ましく、上式において代表的なものとして、ポリフェニレンスルフィド、ポリフェニレンスルフィドスルホン、ポリフェニレンスルフィドケトン、これらのランダム共重合体、ブロック共重合体及びそれらの混合物などが挙げられる。特に好ましいポリアリ−レンスルフィドとしては、フィルム物性と経済性の観点から、ポリフェニレンスルフィド（ＰＰＳ）が好ましく例示され、ポリマーの主要構成単位として下記構造式で示されるｐ−フェニレンスルフィド単位を好ましくは８０モル％以上、より好ましくは９０モル％以上、更に好ましくは９５モル％以上含む樹脂を用いることが好ましい。かかるｐ−フェニレンスルフィド成分が８０モル％未満では、ポリマーの結晶性や熱転移温度などが低く、ＰＰＳの特徴である耐熱性、寸法安定性、機械特性および誘電特性などを損なうことがある。
【００２０】
【化２】
2011089111.tif 000003
【００２１】
上記ＰＰＳにおいて、繰り返し単位の２０モル％未満、好ましくは１０モル％未満であれば、共重合可能な他のスルフィド結合を含有する単位が含まれていても差し支えない。繰り返し単位の２０モル％未満、好ましくは１０モル％未満の繰り返し単位としては、例えば、３官能単位、エ−テル単位、スルホン単位、ケトン単位、メタ結合単位、アルキル基などの置換基を有するアリ−ル単位、ビフェニル単位、タ−フェニレン単位、ビニレン単位およびカーボネート単位などが例として挙げられ、具体例として、下記の構造単位を挙げることができる。これらのうち一つまたは二つ以上共存させて構成することができる。この場合、該構成単位は、ランダム型またはブロック型のいずれの共重合方法であってもよい。
【００２２】
【化３】
2011089111.tif 000004
【００２３】
実質的にｐ−フェニレンスルフィドのみからなるＰＰＳ、もしくは３官能成分が１モル％以下添加され９９モル％以上がｐ−フェニレンスルフィドからなるＰＰＳがフィルム原料としてコスト、製膜性、特に高温でのフィルム性能などの観点から最も好ましい。なお、この場合、得られるＰＰＳの融点は２８０〜２９０℃、ガラス転移温度は９０〜９５℃に観察される。
【００２４】
本発明に用いるポリアリーレンスルフィドの溶融粘度は、溶融混練が可能であれば特に限定されないが、温度３１０℃で剪断速度１，０００（１／ｓｅｃ）のもとで、１００〜２０００Ｐａ・ｓの範囲であることが好ましく、さらに好ましくは２００〜１，０００Ｐａ・ｓの範囲である。
【００２５】
ポリアリーレンスルフィドは種々の方法、例えば、特公昭４５−３３６８号公報に記載される比較的分子量の小さな重合体を得る方法、あるいは、特公昭５２−１２２４０号公報や特開昭６１−７３３２号公報に記載される比較的分子量の大きい重合体を得る方法などによって製造することができる。
【００２６】
具体的にＰＰＳの製造法を例に挙げて説明すると、ＰＰＳは、例えば、硫化ナトリウムとｐ−ジクロロベンゼンをＮ−メチル−２−ピロリドン（ＮＭＰ）などのアミド系極性溶媒中で、高温高圧下で反応させる。必要に応じて、トリハロベンゼンなどの共重合成分を含ませることも可能である。重合度調整剤として苛性カリやカルボン酸アルカリ金属塩などを添加し２３０〜２８０℃で重合反応させる。重合後にポリマーを冷却し、ポリマーを水スラリーとしてフィルターで濾過して、粒状ポリマーを得る。これを酢酸もしくは酢酸塩などの水溶液中で３０〜１００℃、１０〜６０分攪拌処理し、イオン交換水にて３０〜８０℃で数回洗浄、乾燥してＰＰＳの粉末を得る。この粉末を酸素分圧１０ト−ル以下、好ましくは５ト−ル以下でＮＭＰにて洗浄後、３０〜８０℃のイオン交換水で数回洗浄し、５ト−ル以下の減圧下で乾燥する。かくして得られたポリマーは、実質的に線状のポリマーであるので、安定した延伸製膜が可能になる。もちろん必要に応じて、他の高分子化合物や酸化珪素、酸化マグネシウム、炭酸カルシウム、酸化チタン、酸化アルミニウム、架橋ポリエステル、架橋ポリスチレン、マイカ、タルクおよびカオリンなどの無機や有機化合物や熱分解防止剤、熱安定剤および酸化防止剤などを添加することもできる。
【００２７】
本発明において、ポリアリーレンスルフィドは、空気中で加熱して架橋／高分子量化を行ったり、窒素などの不活性ガス雰囲気下あるいは減圧下で熱処理を行ったり、有機溶媒、熱水および酸水溶液などで洗浄し、酸無水物、アミン、イソシアネ−トおよび官能基ジスルフィド化合物などの官能基含有化合物を用いての活性化など、種々の処理を施した上で使用することも可能である。
【００２８】
本発明のフィルムは二軸配向されていることが必要である。前記のようにカーボンブラックが含有され、二軸配向フィルムとされることで耐候性が向上し、かつ機械特性を改良させることができる。また、機械特性の１つである破断伸度が改良されることで優れた成形加工性を獲得できる。未配向のフィルムであるか、所定のカーボンブラックが含有されていない場合、モーターなどの電気絶縁材料用途や金型を加熱し圧空および真空法などを施す成型材料などでは加工時に割れが生じ易く、他方、屋外に暴露される環境下で使用する太陽電池用途などでは耐候性が不十分となるため、フィルムが劣化しやすい。フィルムの配向性は超音波の伝搬速度から求める方法があり、例えば、野村商事（株）製のＳＯＮＩＣ ＳＨＥＥＴ ＴＥＳＴＥＲ（ＳＳＴ）を用いて、フィルムの配向を測定することができる。本発明のフィルムの長手方向および幅方向における超音波の伝搬速度の平均値は１．３〜２．５ｋｍ／ｓｅｃであることが好ましく、より好ましくは１．４〜２．４ｋｍ／ｓｅｃ、さらに好ましくは１．５〜２．３ｋｍ／ｓｅｃである。超音波の伝搬速度が２．５ｋｍ／ｓｅｃを越える場合、フィルム製造時に延伸倍率を極めて高める必要があり、破れなどが生じやすくなる。二軸配向は例えば、逐次二軸延伸法（長手方向に延伸した後に幅方向に延伸を行う方法などの一方向ずつの延伸を組み合わせた延伸法）、同時二軸延伸法（長手方向と幅方向を同時に延伸する方法）、又はそれらを組み合わせた方法によって可能である。
本発明の二軸配向ポリアリーレンスルフィドフィルムはフィルム面方向の少なくとも１つの方向において、Ｆ４０値が１５０ＭＰａ以上であることを特徴とする。Ｆ４０値が１５０ＭＰａ未満である場合には、耐候性の向上効果が不十分となり、長期間屋外で使用される太陽電池のような用途ではフィルムの劣化により使用できないおそれがある。Ｆ４０値は好ましくは１７０ＭＰａ以上、より好ましくは１９０ＭＰａ以上である。上限は特に限定されないが余りに高めると成形加工性が損なわれる場合があり２２０ＭＰａ以下とする程度が適当である。Ｆ４０値を前記好ましい範囲内とするには、例えば、カーボンブラックの種類、含有量およびフィルム中の平均二次粒子径を本発明の好ましい範囲内となるように調節し、延伸倍率として長手方向（ＭＤ方向）および幅方向（ＴＤ方向）に３．４〜４．５倍の範囲で、面積倍率（ＭＤ方向の倍率とＴＤ方向の倍率の積）としては、１２倍以上、２０倍以下とすることにより達成できる。面積延伸倍率が１２倍未満の場合、分子鎖の配向性が弱く屋外においておくと分子鎖緩和の進行が早くなりやすいため耐候性の向上効果が損なわれる場合がある。他方、面積延伸倍率が２０倍を超える場合、破れやすくなり生産性に影響が出ることがある。
【００２９】
本発明の二軸配向ポリアリーレンスルフィドフィルムは少なくとも面内の一方向の室温における引張破断伸度が５０％以上であることが好ましく、より好ましくは８０％以上、さらに好ましくは１００％以上である。上限は特に限定されないが２００％とするものである。破断伸度が５０％未満である場合は靱性が不足し、例えばモーター用電気絶縁材料に適した成形加工性が得られ難い場合がある。
【００３０】
本発明の二軸配向ポリアリーレンスルフィドフィルムは少なくとも面内の一方向の２００℃雰囲気下における引張破断伸度が１００％以上であることが好ましく、より好ましくは１２０％以上、さらに好ましくは１４０％以上である。２００℃雰囲気下の破断伸度が１００％未満である場合は靱性が不足し例えば金型を加熱し圧空および真空法などを施す成型材料に適した成形加工性が得られ難い場合がある。
【００３１】
本発明の二軸配向ポリアリーレンスルフィドフィルムは体積固有抵抗が１×１０１４Ω以上であることが好ましい。体積固有抵抗が１×１０１４Ω未満である場合には絶縁性が不十分となり、太陽電池用材料、電気絶縁材料として用いた場合に信頼性に劣ることがある。
【００３２】
本発明の二軸配向ポリアリーレンスルフィドフィルムは、滑り性の改良や耐摩耗性や耐スクラッチ性を付与などのために有機または無機の粒子を含有させることができる。粒子としては例えば酸化チタン、炭酸カルシウム、シリカ、アルミナやジルコニアなどの無機粒子やシリコーン粒子、架橋アクリル粒子や架橋ポリスチレン粒子などの有機粒子などの不活性粒子を例示でき、またポリマーの重合時に酢酸カルシウムや酢酸リチウムなどを使用し、ポリマーの重合過程で粒子を析出させることも可能である。
【００３３】
本発明の二軸配向ポリアリーレンスルフィドフィルムの厚みは、目的に応じて適宜決定できるが、各種工業材料用フィルムに用いられる観点から１０μｍ以上、５００μｍ以下であり、好ましくは、１５μｍ以上、３５０μｍ以下である。フィルムの厚みが１０μｍ未満では、フィルム全体の強度が不足しハンドリング性が悪化したり、一方、５００μｍを越えると、フィルムが堅くなり加工が困難となりやすい。例えば、給湯器モーター用電気絶縁材料や、ハイブリッド車などに使用されるカーエアコン用モーターや駆動モーター用などの電気絶縁材料用途や金型を加熱し圧空および真空法などを施す成型材料などは曲げなどの加工を施すためフィルムのコシが必要な観点から５０μｍ以上、３５０μｍ以下である。また、太陽電池モジュールの薄膜化などから太陽電池バックシート用フィルムは１０μｍ以上、１００μｍ以下である。
【００３４】
本発明の二軸配向ポリアリーレンスルフィドフィルムは、本発明の目的を阻害しない範囲において、熱処理、成形、表面処理、ラミネート、コーティング、印刷、エンボス加工およびエッチングなどの任意の加工を行うことができる。
【００３５】
次いで、本発明の二軸配向ポリアリーレンスルフィドフィルムを製造する方法について、ポリアリーレンスルフィドとしてポリ−ｐ−フェニレンスルフィドを用いた二軸配向ポリフェニレンフィドフィルムの製造を例にとって説明する。もちろん、本発明は、かかる例に限定して解釈されるものではない。
【００３６】
まず、ＰＰＳのペレットまたは顆粒とカーボンブラックとを、ヘンシェルミキサー、ボールミキサー、ブレンダーあるいはタンブラー等の混合機を利用して一定の割合で混合して、ベント式の二軸混練押出機に供給し、溶融混練してブレンドチップを得る。二軸押出機などのせん断応力のかかる高せん断混合機を用いることが好ましく、さらに、分散不良物を低減させる観点から、３条二軸タイプまたは２条二軸タイプのスクリューを装備したものが好ましく、そのときの滞留時間は１〜５分の範囲が好ましい。また、混練部では２９０〜４０５℃の樹脂温度範囲であることが好ましく、さらに好ましい温度範囲は２９５〜３５５℃である。混練部の樹脂温度範囲を好ましい範囲にすることにより、せん断応力を高めやすく、分散不良物も低減できる効果が高くなり、フィルム中のＣＢの平均二次粒子径を本発明の好ましい範囲に制御することができる。また、スクリュー回転数を１００〜５００回転／分とすることが好ましく、さらに好ましくは２００〜４００回転／分の範囲である。スクリュー回転数を好ましい範囲に設定することで、高いせん断応力が付加され易く、フィルム中のＣＢの平均二次粒子径を本発明の好ましい範囲に制御することができる。また、二軸押出機の（スクリュー軸長さ／スクリュー軸径）の比率は２０〜６０の範囲であることが好ましく、さらに好ましくは３０〜５０の範囲である。さらに、二軸スクリューにおいて、混練力を高めるためにニーディングパドルなどによる混練部を設けることはさらに好ましい。
【００３７】
ＰＰＳとカーボンブラックを混合する上で、例えば、ステアリン酸亜鉛などに代表される金属石鹸やポリエチレンワックス、モンタン酸のエステルワックスなどの分散剤が添加されると、分散不良物が低減できて分散性が高まることがある。
【００３８】
その後、上記ペレタイズ作業により得られた、ＰＰＳとカーボンブラックからなるブレンドチップや必要に応じて粒子マスターを一定の割合で混合して、１８０℃で３時間以上１０ｍｍＨｇ以下の減圧で乾燥した後、３００〜３５０℃の温度、好ましくは３２０〜３４０℃に加熱された押出機に投入する。その後、溶融物をフィルターに通過させた後、Ｔダイの口金を用いてシート状に吐出する。このシート状物を表面温度２０〜７０℃の冷却ドラム上に密着させて冷却固化し、実質的に無配向状態のポリフェニレンスルフィドフィルムを得る。
【００３９】
次に、この実質的に無配向のポリフェニレンスルフィドフィルムを二軸延伸し、二軸配向させる。延伸方法としては、逐次二軸延伸法（長手方向に延伸した後に幅方向に延伸を行う方法などの一方向ずつの延伸を組み合わせた延伸法）、同時二軸延伸法（長手方向と幅方向を同時に延伸する方法）、又はそれらを組み合わせた方法を用いることができる。
【００４０】
ここでは、最初に長手方向、次に幅方向の延伸を行う逐次二軸延伸法について、例を説明する。
【００４１】
逐次二軸延伸は加熱ロール群で加熱し、長手方向（ＭＤ方向）１段もしくは２段以上の多段で延伸後、２０〜５０℃冷却ロール群で冷却する（ＭＤ延伸）。ＭＤ延伸に続く幅方向（ＴＤ方向）の延伸方法としては、例えば、テンターを用いる方法が一般的である。このフィルムの両端部をクリップで把持して、テンターに導き、幅方向の延伸を行う（ＴＤ延伸）。これら延伸温度は、Ｔｇ（ＰＰＳのガラス転移温度）〜（Ｔｇ＋５０）℃が好ましく、より好ましくは（Ｔｇ＋５）〜（Ｔｇ＋５０）℃、さらに好ましくは（Ｔｇ＋５）〜（Ｔｇ＋４０）℃の範囲である。
【００４２】
延伸倍率については、長手方向（ＭＤ方向）および幅方向（ＴＤ方向）に２．５〜４．５倍、好ましくは２．６〜４．３倍、さらに好ましくは、２．７〜４．２倍の範囲である。
【００４３】
次に、この延伸フィルムを緊張下で熱処理温度１７０〜２７５℃にて熱固定する。
【００４４】
次にこのフィルムを４０℃以上ポリフェニレンスルフィドの融点以下、より好ましくは延伸温度以上熱固定温度以下（多段熱固定の場合は最も高い熱固定温度以下）の温度ゾーンで幅方向に弛緩処理する。弛緩率は、０．１〜８％であることが好ましく、より好ましくは１．５〜７％、さらに好ましくは２〜６％の範囲である。弛緩処理は1秒〜１００秒、好ましくは1秒〜６０秒、更に好ましくは1秒〜１０秒かけて上記温度範囲で行う。
【００４５】
さらに、フィルムを室温まで、必要ならば、長手および幅方向に弛緩処理を施しながら、フィルムを冷やして巻き取り、目的とする二軸配向ポリフェニレンスルフィドフィルムを得る。
【００４６】
なお、本発明の二軸配向ポリアリーレンスルフィドフィルムの耐候性をより向上させる好ましい延伸倍率として長手方向（ＭＤ方向）および幅方向（ＴＤ方向）に３．４〜４．５倍の範囲とし、面積倍率（ＭＤ方向の倍率とＴＤ方向の倍率の積）は、１２倍以上、２０倍以下とすることが好ましい。
【００４７】
一方で成形加工性をより向上させる好ましい延伸倍率として長手方向（ＭＤ方向）および幅方向（ＴＤ方向）に２．５〜３．４倍の範囲とし、面積倍率（ＭＤ方向の倍率とＴＤ方向の倍率の積）は７倍以上、１２倍未満とすることが好ましい。
【００４８】
また、延伸後のフィルムを緊張下で熱固定する場合においても、１段工程の熱処理を施すより、熱処理温度の異なる２段以上の工程で行い、その１段目の熱処理温度を（直前の延伸温度＋５℃）〜２４０℃とし、後段の熱処理温度の最高値を２００℃以上もしくは（１段目の熱処理温度＋２０℃）以上、（フィルムを構成するポリアリーレンスルフィドの融点−５℃）以下とすることが好ましい。
【００４９】
耐候性を飛躍的に向上させる観点から、延伸中のフィルム温度の精密な制御が効果的である。延伸中に生じる延伸発熱を抑えるように延伸前の予熱を制御することで、フィルムの結晶化度を効果的に高めることができ、その結果、耐候性が飛躍的に向上する。この場合のフィルム温度は（Ｔｇ＋５）〜（Ｔｇ＋２０）℃の範囲とすることが好ましく、より好ましくは（Ｔｇ＋５）〜（Ｔｇ＋１５）℃、更に好ましくは（Ｔｇ＋５）〜（Ｔｇ＋１０）℃の範囲である。フィルム温度の精密制御の手法としては、縦延伸区間であればロールの設定温度やロールの数を制御したり、ラジエーションヒーターによる加熱を併用するなどが考えられる。
【００５０】
耐候性を飛躍的に向上させる観点から、本発明の二軸配向ポリアリーレンスルフィドフィルムの結晶化度（χｃ）は３９％以上であることが好ましく、４１％以上であることがより好ましく、４３％以上であることが更に好ましい。上限は特に限定されないが余りに高めると成形加工性が損なわれる場合があり５０％以下とする程度が適当である。結晶化度を向上させるための方法としては延伸過程のフィルム温度を高くする方法や、延伸倍率を高くする方法などを用いることができる。
【００５１】
特性値の測定方法ならびに効果の評価方法は次の通りである。
【００５２】
（１）フィルム中のカーボンブラック（ＣＢ）の平均二次粒子径
フィルムを（ア）長手方向に平行かつフィルム面に垂直な方向、（イ）幅方向に平行かつフィルム面に垂直な方向、（ウ）フィルム面に対して平行な方向に切断し、サンプルを超薄切片法で作製した。切断面（ア）（イ）（ウ）の各切断面それぞれについて透過型電子顕微鏡（日立製Ｈ−７１００ＦＡ型）を用いて、加圧電圧１００ｋＶの条件下で観察し、１万倍で写真を撮影した。得られた写真をイメージアナライザーに画像として取り込み、画像処理を行い、各切断面毎に任意の１００個のカーボンブラック相（画面中、他のカーボンブラックとはつながっておらずにフィルム中に存在する一次粒子や一次粒子が互いにつながって形成する凝集体（二次粒子））を選択し、該カーボンブラック相の最長径（ｌａ）と最長径の軸に直交する軸における径（ｌｂ）との平均値｛（ｌａ＋ｌｂ）／２｝を粒子径として測定し、その１００個の平均値を粒子径とした。これを（ア）（イ）（ウ）の各切断面毎について測定し、算出された各切断面の粒子径の平均値をフィルム中のカーボンブラックの平均二次粒子径とした。
【００５３】
（２）フィルム中のカーボンブラック含有量
フィルムをα−クロロナフタレンに溶解し、加熱時に濾過を行って粒子を分離し、フィルム全重量に対する比率（重量％）で表す。また、必要に応じて赤外分光法、蛍光Ｘ線法、ＳＥＭ−ＸＭＡを利用して定量することもできる。
【００５４】
（３）フィルムの超音波伝搬速度の平均値（ＳＳＴ  ａｖｅ．）
フィルムを野村商事（株）製のＳＯＮＩＣ ＳＨＥＥＴ ＴＥＳＴＥＲ（ＳＳＴ−２５０）にフィルム長手方向が装置上で０°の角度、フィルム幅方向が装置上で９０°の角度となる位置に載せ角度を５°刻みにて３６０°（１回転相当）の超音波伝達速度を測定し、長手方向（０°）の超音波伝達速度と幅方向（９０°）の超音波伝達速度との平均値を求めた。
【００５５】
（４）破断伸度およびＦ４０値（室温）
フィルム長手方向および幅方向について、それぞれ長さ２００ｍｍ、幅１０ｍｍの短冊状のサンプルを切り出して測定に供した。ＡＳＴＭ−Ｄ８８２−９７に規定された方法に従って、引っ張り試験器を用いて２５℃、６５％ＲＨにて破断伸度を測定した。初期引っ張りチャック間距離は１００ｍｍとし、引っ張り速度は３００ｍ／分とした。測定はサンプルを変更して２０回行い、その破断伸度の平均値（Ｘ）を求めた。Ｆ４０値は伸張４０％時点の応力であり、前記２０回の測定における平均値を求めた。
【００５６】
（５）破断伸度およびＦ１００値（２００℃雰囲気）
フィルム長手方向および幅方向について、それぞれ長さ２００ｍｍ、幅１０ｍｍの短冊状のサンプルを切り出して測定に供した。ＡＳＴＭ−Ｄ８８２−９７に規定された方法に従って、２００℃雰囲気に加熱された炉内にて引っ張り試験器を用いて破断伸度を測定した。初期引っ張りチャック間距離は１００ｍｍとし、引っ張り速度は３００ｍ／分とした。測定はサンプルを変更して２０回行い、その破断伸度の平均値（Ｘ）を求めた。Ｆ１００値は伸張１００％時点の応力であり、前記２０回の測定における平均値を求めた。
【００５７】
（６）耐候性
フィルム長手方向に沿い、長さ２００ｍｍ、幅１０ｍｍの短冊状のサンプルを切り出し、ＡＳＴＭ−Ｄ８８２−９７に規定された方法に従って、引っ張り試験器を用いて２５℃、６５％ＲＨにて破断伸度を測定した。初期引っ張りチャック間距離は１００ｍｍとし、引っ張り速度は３００ｍ／分とした。測定はサンプルを変更して２０回行いその破断伸度の平均値（Ｘ）を求めた。また、フィルム長手方向に沿い、長さ２００ｍｍ、幅１０ｍｍの短冊状のサンプルを、紫外線劣化促進試験機アイスーパーＵＶテスターＳＵＶ−Ｗ１３１（岩崎電気（株）製）を用い、６０℃、５０％ＲＨの雰囲気下で照度が１００ｍＷ／ｃｍ２の条件で処理した後、自然冷却し、このサンプルについて前記と同条件での引っ張り試験を２０回行い、その破断伸度の平均値（Ｙ）を求めた。得られた破断伸度の平均値（Ｘ）、（Ｙ）から伸度保持率を次式で求めた。
【００５８】
伸度保持率（％）＝（Ｙ／Ｘ）×１００
伸度保持率が５０％以下となるまでの紫外線劣化促進試験機での処理時間を破断伸度の半減時間とした。耐候性は下記の基準に従って評価した。Ｓ、Ａ、ＢおよびＣが合格である（ＡよりＳが、ＢよりＡが、ＣよりＢが優れる）。
Ｓ：伸度半減時間が９６時間以上である。
Ａ：伸度半減時間が７２時間以上である。
Ｂ：伸度半減時間が４８時間以上７２時間未満である。
Ｃ：伸度半減時間が２４時間以上４８時間未満である。
Ｄ：伸度半減時間が２４時間未満である。
【００５９】
（７）成形加工性
（ａ）金型成形性
浅野研究所製成形機（ＦＫＳ−０６３１−２０）を用いて４００℃の遠赤外線ヒーターで、フィルム表面温度が２００℃の温度になるようにフィルムを加熱し、５０℃に加熱した金型（底面直径５０ｍｍ）に沿って真空圧空成形（圧力：１ＭＰａ）を行った。金型に沿って成形できた状態を成形度合い（絞り比：成形高さ／底面直径）を用いて以下の基準で評価した。Ａ、ＢおよびＣが合格である（ＢよりＡが、ＣよりＢが優れる）。
Ａ：絞り比０．３以上で成形できた。
Ｂ：絞り比０．２〜０．３で成形できた。
Ｃ：絞り比０．２で成形できた。
Ｄ：追従性が低く、絞り比０．３の形に成形できなかった。
Ｅ：破れて成形できなかった。
【００６０】
（ｂ）モーター挿入性
モーター加工機（小田原エンジニアリング社製）を用いて、フィルムを１２×８０ｍｍのサイズ（８０ｍｍのサイズをとる方向をフィルムの長手方向に合わせた）に打ち抜き、さらに折り目をつける加工を加工速度２個／秒で１，０００回行い、割れや亀裂の発生数を数えて、以下のように判断した。Ａ、ＢおよびＣが合格である（ＢよりＡが、ＣよりＢが優れる）。
Ａ：割れや亀裂の発生数が５０個未満
Ｂ：割れや亀裂の発生数が５０個以上１００個未満
Ｃ：割れや亀裂の発生数が１００個以上２００個未満
Ｄ：割れや亀裂の発生数が２００個以上。
【００６１】
（８）フィルム温度
本発明でいうフィルム温度とは、延伸区間の中間位置にあるフィルムの温度であり、延伸機内に固定された放射温度計を用いてリアルタイムに測定を行った。
【００６２】
（９）結晶化度（χｃ）
ＤＳＣにおける結晶融解ピーク面積から、ＰＰＳ１００％結晶化度の理論値を除算して結晶化度（χｃ）を求めた。
【００６３】
以下に、本発明の具体的な実施例を比較例と比較しながら説明する。
【００６４】
（参考例１）ポリ−ｐ−フェニレンスルフィド（ＰＰＳ）の調製
撹拌機付きの７０リットルオートクレーブに、４７．５％水硫化ナトリウム８２６７．３７ｇ（７０．００モル）、９６％水酸化ナトリウム２９５７．２１ｇ（７０．９７モル）、Ｎ−メチル−２−ピロリドン（ＮＭＰ）１１４３４．５０ｇ（１１５．５０モル）、酢酸ナトリウム２５８３．００ｇ（３１．５０モル）、及びイオン交換水１０５００ｇを仕込み、常圧で窒素を通じながら２４５℃まで約３時間かけて徐々に加熱し、水１４７８０．１ｇおよびＮＭＰ２８０ｇを留出した後、反応容器を１６０℃に冷却した。仕込みアルカリ金属硫化物１モル当たりの系内残存水分量は、ＮＭＰの加水分解に消費された水分を含めて１．０６モルであった。また、硫化水素の飛散量は、仕込みアルカリ金属硫化物１モル当たり０．０２モルであった。
【００６５】
次に、ｐ−ジクロロベンゼン１０２３５．４６ｇ（６９．６３モル）、ＮＭＰ９００９．００ｇ（９１．００モル）を加え、反応容器を窒素ガス下に密封し、２４０ｒｐｍで撹拌しながら、０．６℃／分の速度で２３８℃まで昇温した。２３８℃で９５分反応を行った後、０．８℃／分の速度で２７０℃まで昇温した。２７０℃で１００分反応を行った後、１，２６０ｇ（７０モル）の水を１５分かけて圧入しながら２５０℃まで１．３℃／分の速度で冷却した。その後２００℃まで１．０℃／分の速度で冷却してから、室温近傍まで急冷した。
【００６６】
内容物を取り出し、２６３００ｇのＮＭＰで希釈後、溶剤と固形物をふるい（８０ｍｅｓｈ）で濾別し、得られた粒子を３１９００ｇのＮＭＰで洗浄、濾別した。これを、５６０００ｇのイオン交換水で数回洗浄、濾別した後、０．０５重量％酢酸カルシウム水溶液７００００ｇで洗浄、濾別した。この洗浄、濾別の後、得られた含水ＰＰＳ粒子を８０℃で熱風乾燥し、１２０℃で減圧乾燥した。得られたＰＰＳ樹脂は、溶融粘度が２０００ポイズ（３１０℃、剪断速度１０００／ｓ）であり、ガラス転移温度が９０℃、融点が２８０℃であった。
【００６７】
（実施例１）
参考例１で作製したＰＰＳ９７重量％とカーボンブラックとして三菱化学社製ファーネスブラック“＃３０３０Ｂ”（一次粒子径＝５５ｎｍ、ＤＢＰ吸油量＝１３０ｍｌ／１００ｇ）（ＣＢ−１）３重量％を乾燥空気下で均一に配合後、ニーディングパドル混練部を設けた真空ベント付き同方向回転式二軸混練押出機に投入し、滞留時間９０秒、スクリュー回転数３００回転／分、３３０℃で溶融押出してストランド状に吐出し、温度２５℃の水で冷却した後、直ちにカッティングしてブレンドチップを作製した。得られたＰＰＳ／ＣＢ−１（９７／３重量％）のブレンドチップを１８０℃で７時間１ｍｍＨｇの減圧下で乾燥した後、溶融部が３２０℃に加熱されたフルフライトの単軸押出機に供給した。
【００６８】
次いで押出機で溶融したポリマーを温度３２０℃に設定したフィルターで濾過し、温度３２０℃に設定したＴダイの口金から溶融押出した後、表面温度２５℃のキャストドラムに静電荷を印加させながら密着冷却固化し、実質的に無配向のフィルムを作製した。
【００６９】
この実質的に無配向のフィルムを、加熱された複数のロール群からなる縦延伸機を用い、ロールの周速差を利用して、９８℃の温度でフィルムの長手方向に３．８倍の倍率で延伸した。その後、このフィルムの両端部をクリップで把持して、テンターに導き、延伸温度１００℃、延伸倍率３．８倍でフィルムの幅方向に延伸を行い、引き続いて温度２００℃で４秒間熱処理（１段目熱処理）を行い、続いて２６０℃４秒間熱処理（２段目熱処理）を行った。引き続き、２６０℃の弛緩処理ゾーンで４秒間横方向に５％弛緩処理を行った後、１１５℃の除冷工程を経て室温まで冷却した後、フィルムエッジを除去し、厚さ５０μｍの二軸配向フィルムを作製した。本実施例で得られた二軸配向フィルムの構成および特性は表１に示したとおりであり、極めて良好な耐候性を有し、成形加工性も良好なものであった。
【００７０】
（比較例１）
参考例１で作製したＰＰＳ樹脂１００重量％のみ使用し、カーボンブラックを含有しないこと以外は実施例１と同様にして厚さ５０μｍの二軸配向フィルムを得た。本比較例で得られた二軸配向フィルムの構成および特性は表１に示したとおりであり、耐候性は向上せず、また、機械特性の改善もないため成形加工性が不十分であり、特にモーター挿入においては割れや亀裂が酷いものであった。
【００７１】
（実施例２〜５、比較例２）
カーボンブラックの含有量を表１に示す割合に変更した（なお、ＰＰＳとカーボンブラックの重量の和で１００重量％である。以下同じ）以外は実施例１と同様にして、厚さ５０μｍの二軸配向フィルムを得た。各実施例で得られた二軸配向フィルムの構成および特性は表１に示したとおりである。実施例２の二軸配向フィルムは十分な耐候性を有しながら成形加工性も良好で、特に金型成形性に優れたものであった。また実施例３の二軸配向フィルムは十分な耐候性を有しながら成形加工性も良好なものであった。
【００７２】
実施例４および５の二軸配向フィルムはカーボンブラックの含有量が実施例１に対して多く平均二次粒子径が大きくなったため、破断伸度が低く、Ｆ４０値が大きくなり成形加工性が若干劣るものであるが実使用上問題ないレベルであった。耐候性については十分な特性を有していた。
【００７３】
他方、比較例２の二軸配向フィルムはカーボンブラックの含有量が本発明の好ましい範囲より多く、そのためフィルム中の平均二次粒子径が本発明の規定する範囲より極めて大きく、製膜時の延伸工程において破れが頻発し、製膜性が不安定なためフィルムを採取することが困難であった。
【００７４】
（比較例３〜５）
製膜時の長手方向（ＭＤ方向）および幅方向（ＴＤ方向）の延伸倍率を表１に示した条件に変更した以外は実施例１と同様にして、厚さ５０μｍの二軸配向フィルムを得た。各実施例で得られた二軸配向フィルムの構成および特性は表１に示したとおりである。
【００７５】
（実施例６）
製膜条件として延伸後の熱固定温度を表１に示した通り２段熱処理から１段熱処理工程に変更した以外は、実施例１と同様にして厚さ５０μｍの二軸配向フィルムを得た。本実施例で得られた二軸配向フィルムの構成および特性は表１に示したとおりであり、耐候性においては良好であったが、破断伸度が低く、Ｆ４０値が大きくなり成形加工性が若干劣るものであるが実使用上問題ないレベルであった。
【００７６】
（実施例７）
三菱化学社製ファーネスブラック“＃３２３０Ｂ”（一次粒子径＝２３ｎｍ、ＤＢＰ吸油量＝１４０ｍｌ／１００ｇ）（ＣＢ−２）を用いた以外は実施例１と同様にして厚さ５０μｍの二軸配向フィルムを得た。本実施例で得られた二軸配向フィルムの構成および特性は表１に示したとおりであり、極めて良好な耐候性を有し、成形加工性も良好なものであった。
【００７７】
（実施例８）
三菱化学社製ファーネスブラック“＃９６０Ｂ”（一次粒子径＝１６ｎｍ、ＤＢＰ吸油量＝６４ｍｌ／１００ｇ）（ＣＢ−３）を用いた以外は実施例１と同様にして厚さ５０μｍの二軸配向フィルムを得た。本実施例で得られた二軸配向フィルムの構成および特性は表１に示したとおりであり、極めて良好な耐候性を有しているが、破断伸度が低く、Ｆ４０値が大きくなり成形加工性が若干劣るものであるが実使用上問題ないレベルであった。
【００７８】
（実施例９）
電気化学工業社製アセチレンブラック“デンカＨＳ１００”（一次粒子径＝４８ｎｍ、ＤＢＰ吸油量＝１４０ｍｌ／１００ｇ）（ＣＢ−４）を用いた以外は実施例１と同様にして厚さ５０μｍの二軸配向フィルムを得た。本実施例で得られた二軸配向フィルムの構成および特性は表１に示したとおりであり、極めて良好な耐候性を有し、成形加工性も良好なものであった。
【００７９】
（実施例１０）
ＰＰＳ樹脂とカーボンブラックとの混合方法としてニーディングパドル混練部を設けた真空ベント付き同方向回転式二軸混練押出機の代わりに、フルフライトスクリュを設けた真空ベント付き同方向回転式二軸混練押出機を用いた以外は実施例１と同様にして厚さ５０μｍの二軸配向フィルムを得た。本実施例で得られた二軸配向フィルムの構成および特性は表１に示したとおりであり、極めて良好な耐候性を有しているが、破断伸度が低く、Ｆ４０値が大きくなり成形加工性が若干劣るものであるが実使用上問題ないレベルであった。
【００８０】
（比較例６）
カーボンブラックとしてケッチェン・ブラック・インターナショナル社製ケッチェンブラック“ＥＣ６００ＪＤ”（一次粒子径＝３４ｎｍ、ＤＢＰ吸油量＝４９５ｍｌ／１００ｇ）（ＣＢ−５）を用いた以外は実施例１と同様にして厚さ５０μｍの二軸配向フィルムを得た。本比較例で得られた二軸配向フィルムの構成および特性は表１に示したとおりであり、耐候性においては若干の改善効果が見られたが、カーボンブラックの平均二次粒子径が本発明の規定する範囲より大きいため、機械特性の改善効果が得られておらず成形加工性が不十分であり特に金型成形においては破れて成形不可、モーター挿入においては割れや亀裂が酷いものであった。
【００８１】
（比較例７）
ＰＰＳ樹脂とカーボンブラックとの混合方法として同方向回転式二軸混練押出機の代わりにフルフライトの単軸押出機を用いてブレンドチップを作製した以外は実施例１と同様にして厚さ５０μｍの二軸配向フィルムを得た。本比較例で得られた二軸配向フィルムの構成および特性は表１に示したとおりであり、フィルム中のカーボンブラックの平均二次粒子径が本発明の規定する範囲より大きく、耐候性の向上が得られず、また、機械特性の改善もないため成形加工性が不十分であり特に金型成形においては破れて成形不可、モーター挿入においては割れや亀裂が酷いものであった。
【００８２】
（比較例８）
カーボンブラックの含有量を表１に示す割合に変更した以外は実施例１と同様にして、厚さ５０μｍの二軸配向フィルムを得た。本比較例で得られた二軸配向フィルムの構成および特性は表１に示したとおりであり、フィルム中のカーボンブラックの平均二次粒子径が本発明の規定する範囲より小さく、耐候性の向上が得られず、また、機械特性の改善もないため成形加工性が不十分であり、特にモーター挿入においては割れや亀裂が酷いものであった。
【００８３】
（比較例９）
二軸延伸および熱固定を施さないこと以外は実施例７と同様にして無配向のフィルムを作製した。本比較例のフィルムはフィルム中のカーボンブラックの平均二次粒子径が本発明の規定する範囲にあるものの二軸配向していないため耐候性の向上が不十分であり、かつ機械特性の向上効果が得られていないため成形加工性も不十分であり特に金型成形においては破れて成形不可、モーター挿入においては割れや亀裂が酷いものであった。
【００８４】
（比較例１０）
カーボンブラックとしてＣａｎｃａｒｂ社製サーマックス“ＭＴ−Ｎ９００”（一次粒子径＝２３０ｎｍ、ＤＢＰ吸油量＝３７ｍｌ／１００ｇ）（ＣＢ−６）を用いた以外は実施例１と同様にして厚さ５０μｍの二軸配向フィルムを得た。本比較例で得られた二軸配向フィルムの構成および特性は表１に示したとおりであり、耐候性においては若干の改善効果が見られたが、カーボンブラックの平均二次粒子径が本発明の規定する範囲より大きいため、機械特性の改善効果が得られておらず成形加工性が不十分であり特に金型成形においては破れて成形不可、モーター挿入においては割れや亀裂が酷いものであった。
【００８５】
（実施例１１、１２）
製膜時の長手方向（ＭＤ方向）および幅方向（ＴＤ方向）の延伸倍率を表２に示した条件に変更し、延伸中のフィルム温度が表２に示した値になるよう、延伸前の予熱方法を変更した以外は実施例１と同様にして二軸配向フィルムを得た。得られた二軸配向フィルムの構成および特性は表２に示したとおりである。
【００８６】
実施例１１の二軸配向フィルムはフィルム温度が（Ｔｇ＋１０）℃になるように延伸前の予熱を制御したものであり、結晶化度が大きく、Ｆ４０値も大きく、耐候性が飛躍的に向上した。
【００８７】
実施例１２の二軸配向フィルムはフィルム温度が（Ｔｇ＋２０）℃になるように延伸前の予熱を制御したものであり、大きな結晶化度を有しているが、高いフィルム温度によって延伸中にＰＰＳ分子鎖の配向が緩和し、Ｆ４０値が低下した結果、実施例１１と比べて耐候性は若干劣るが、極めて良好なレベルであった。
【００８８】
（比較例１２）
比較例１２では実施例１１と同様にフィルム温度が（Ｔｇ＋１０）℃になるように延伸前の予熱を制御し、さらに延伸後の熱固定温度を一段目１９０℃、二段目２２０℃とした。それ以外は実施例１と同様にして二軸配向フィルムを得た。得られた二軸配向フィルムの耐候性は不十分であった。
【００８９】
（実施例１３、比較例１１）
製膜時の長手方向（ＭＤ方向）および幅方向（ＴＤ方向）の延伸倍率を表２に示した条件に変更した以外は実施例１と同様にして二軸配向フィルムを得た。得られた二軸配向フィルムの構成および特性は表２に示したとおりである。
【００９０】
実施例１３の二軸配向フィルムは延伸倍率の増加に伴う延伸発熱によりフィルム温度が上昇し、結晶化度が若干大きくなり、極めて良好な耐候性を示した。
【００９１】
比較例１１の二軸配向フィルムは延伸倍率の大幅な増加によって急激な延伸発熱が起きた結果、フィルム温度が極めて高くなり、延伸破れが頻発した。
【００９２】
【表１】
2011089111.tif 000005
【００９３】
【表２】
2011089111.tif 000006
【産業上の利用可能性】
【００９４】
太陽電池用材料、電気絶縁材料、成形材料、回路基板材料、回路・光学部材などの工程・離型フィルムや保護フィルム、リチウムイオン電池材料、燃料電池材料など各種工業材料用フィルム、詳しくは太陽電池バックシート用、各種モーターに用いられる電気絶縁材料、金型による成型材料などに好適に使用できる。